(57)【要約】      （修正有）【課題】高熱・火炎を受けたとき、着用者を保護でき、さらに、着用者の生理的負担を抑制するために、軽量、柔軟で、かつ、染色性、耐久性（耐摩耗性、寸法安定性）に優れ、着用者に優しい難燃性織物を提供する。【解決手段】難燃性を有するセルロース系繊維と合成繊維マルチフィラメントとの割合が重量％比で、９０：１０〜９７：３の範囲で製造されている複合紡績糸を用いて製織した織物を最表層部に配置し、ＪＩＳ  Ｌ−１０９１（１９９２）  Ａ−４法による炭化長が、１５ｃｍ以下である難燃性織物。【選択図】なし【特許請求の範囲】
【請求項１】
難燃性を有するセルロース系繊維と合成繊維マルチフィラメントとの割合が重量%比で、９０：１０〜９７：３の範囲で製造されている複合紡績糸を用いて製織した織物を最表層部に配置し、ＪＩＳ Ｌ−１０９１（１９９２） Ａ−４法による炭化長が、１５ｃｍ以下であることを特徴とする難燃性織物。
【請求項２】
前記合成繊維マルチフィラメントが、ポリアミド繊維であることを特徴とする請求項１記載の難燃性織物。
【請求項３】
前記複合紡績糸が電気開繊法により製造されたものであることを特徴とする請求項１又は２記載の難燃性織物。
【請求項４】
前記難燃性織物のＪＩＳ Ｌ−１０９６（１９９９） ８．４による質量が、１５０ｇ／ｍ２以上２５０ｇ／ｍ２以下であることを特徴とする請求項１〜３のいずれかに記載の難燃性織物。
【請求項５】
前記複合紡績糸のＪＩＳ Ｌ−１０９６（１９９９） ８．８による見掛け番手が、２０綿番手以上４０綿番手以下であることを特徴とする請求項１〜４のいずれかに記載の難燃性織物。
【請求項６】
建染染料、硫化染料により染色されたことを特徴とする請求項１〜５のいずれかに記載の難燃性織物。
【請求項７】
前記難燃性織物のＡＴＴＣＣ  Ｔｅｓｔ  Ｍｅｔｈｏｄ  １１８による撥油性が５級以上、ＪＩＳ Ｌ−１０９２（１９９８）による撥水性が３級以上であることを特徴とする請求項１〜６のいずれかに記載の難燃性織物。
【発明の詳細な説明】
【技術分野】
【０００１】
本発明は、高熱・火炎を受ける可能性のある場所で着用する服、たとえば、消防のレンジャー服、消防コート、警察・防衛（陸・海・空）の特殊服、耐寒耐水服、レスキュー服、石油、ガス、電機、製鉄等の作業現場の防火服及び炉前服、レーサー服、航空服に用いた場合、優れた難燃性を有する織物及び衣料に関するものである。さらに、適宜に迷彩柄を施して、偽装性能（カムフラージュ）衣料、防護衣、テーブルクロス、カバン、カーテン、布団、アウトドア、インドア、個人装具、雨衣、靴、手袋、保護具、肌着、ドレスシャツ等に用いて好適な織物に関する。
【背景技術】
【０００２】
従来から、高熱・火炎を受ける可能性のある場所で着用される耐寒耐水服は、防炎加工を施された綿布または羊毛織物、あるいは、素材自体が難燃性を有するアラミド系繊維、難燃レーヨン繊維（例えば、特許文献１参照）、難燃ビニロン繊維（例えば、特許文献２参照）等からなる織物が用いられていた。ところが、防炎加工された綿布または羊毛織物を用いた場合、難燃性には優れているが、特に、難燃性を有するセルロース系繊維１００％からなる織物は、繊維が硬化するため、引裂強さが小さく、磨耗性が非常に悪くなり、破れやすい。特に、表面がざらざらして、着用者に不快感を与えるといった問題がある。
【０００３】
また、アラミド系繊維（例えば、特許文献３）を代表とする難燃性を有する繊維は、難燃性を有するものの、染色が困難であり、非常に高価な染色加工（練り込みや電子線架橋等）に制限され、液流染色加工、浸染染色加工及び捺染染色加工が出来ないため生産性が非常に悪いという不具合がある。かかる不具合を回避するため、最表層部に、混紡、混繊した紡績糸を用いることも考えられるが、見栄えが悪く、着用者に不快感を与える。また、難燃ビニロン繊維等も同様に、湿熱脆化や酸・アルカリ分解を引き起こす可能性が大きいため、他の繊維との混紡、混繊が困難であり、生産性が非常に悪く、洗濯耐久性（寸法安定性）が悪い。
【０００４】
一方、綿（コットン）等の短繊維（ステープル）と長繊維（合成繊維マルチフィラメント）からなる複合紡績糸を製造する紡績方法は、電気開繊法などが知られている（例えば、特許文献４参照）。また、２層構造糸や繊維束と単糸との複合紡績糸等についても知られている（例えば、特許文献５、６参照）。さらに、アクリレート系繊維を使用した複合紡績糸等についても知られている（例えば、特許文献７、８参照）。しかしながら、難燃性を有するセルロース系繊維を使用した複合紡績糸、織物、編物等の布帛について記載がなく、綿（コットン）等の短繊維（ステープル）と長繊維（合成繊維マルチフィラメント）との重量割合に特化した電気開繊糸ではなく、難燃性織物のざらつき感の風合いを解決していない。さらに、アクリレート系繊維は難燃性を有する繊維であるが、染色性することが出来ない。
【０００５】
【特許文献１】特開２００３−２７３８３号公報
【特許文献２】特開平２−１５４０８４号公報
【特許文献３】特開昭６３−１９６７４１号公報
【特許文献４】特開昭５４−１７０６３号公報
【特許文献５】特開平６−２２８８３８号公報
【特許文献６】特開２０００−１７５３２号公報
【特許文献７】特開２００４−３０８０３５号公報
【特許文献８】特開２００４−３０８０３６号公報
【発明の開示】
【発明が解決しようとする課題】
【０００６】
本発明は従来技術の課題を背景になされたもので、高熱・火炎を受けたとき、着用者を保護でき、さらに、着用者の生理的負担を抑制するために、軽量、柔軟で、かつ、染色性、耐久性（耐摩耗性、寸法安定性）に優れ、着用者に優しい難燃性織物を提供することにある。
【課題を解決するための手段】
【０００７】
上記問題点を解決すべく鋭意検討の結果、本発明に到達した。すなわち、本発明は、以下のとおりである。
１．難燃性を有するセルロース系繊維と合成繊維マルチフィラメントとの割合が重量％比で、９０：１０〜９７：３の範囲で製造されている複合紡績糸を用いて製織した織物を最表層部に配置し、ＪＩＳ Ｌ−１０９１（１９９２） Ａ−４法による炭化長が、１５ｃｍ以下であることを特徴とする難燃性織物。
２．前記合成繊維マルチフィラメントが、ポリアミド繊維であることを特徴とする上記１記載の難燃性織物。
３．前記複合紡績糸が電気開繊法により製造されたものであることを特徴とする上記１又は２記載の難燃性織物。
４．前記難燃性織物のＪＩＳ Ｌ−１０９６（１９９９） ８．４による質量が、１５０ｇ／ｍ２以上２５０ｇ／ｍ２以下であることを特徴とする上記１〜３のいずれかに記載の難燃性織物。
５．前記複合紡績糸のＪＩＳ Ｌ−１０９６（１９９９） ８．８による見掛け番手が、２０綿番手以上４０綿番手以下であることを特徴とする上記１〜４のいずれかに記載の難燃性織物。
６．建染染料、硫化染料により染色されたことを特徴とする上記１〜５のいずれかに記載の難燃性織物。
７．前記難燃性織物のＡＴＴＣＣ  Ｔｅｓｔ  Ｍｅｔｈｏｄ  １１８による撥油性が５級以上、ＪＩＳ Ｌ−１０９２（１９９８）による撥水性が３級以上であることを特徴とする上記１〜６のいずれかに記載の難燃性織物。
【発明を実施するための最良の形態】
【０００８】
以下、本発明を詳細に説明する。
本発明の難燃性織物は、難燃性を有するセルロース系繊維と合成繊維マルチフィラメントとの割合が重量％比で、９０：１０〜９７：３の範囲で製造されている複合紡績糸を用いて製織した織物を最表層部に配置し、ＪＩＳ Ｌ−１０９１（１９９２） Ａ−４法による炭化長が、１５ｃｍ以下であることが好ましい。
【０００９】
本発明に用いられる難燃性を有するセルロース系繊維は、繊維重量に対して、リンが１．０％〜３．０％が付与された綿繊維であり、ＪＩＳ Ｋ−７２０１（１９９９）による酸素指数値（ＯＩ）は窒素と酸素の混合気体中で燃焼させる際に窒素と酸素の混合比を変化させて、燃焼を継続させるために必要な最小の酸素濃度を測定したものである。空気中の酸素濃度は約２１％であるので、酸素指数値（ＯＩ）が２５好ましくは２７以上のセルロース系繊維であることが好ましい。また、リンは難燃性能があることが知られており、リン量が１．０％未満であれば難燃性能が不十分となり、３．０％を超える場合、風合いが硬化し、引張強さ等の力学物性が低下する恐れがある。
【００１０】
セルロース系繊維は、木綿（コットン）、麻、亜麻、パルプ、ケナフ、カポック、バクテリアセルロース繊維等の天然セルロース繊維、ビスコース法レーヨン（ポリノジックを含む）、銅アンモニア法レーヨン、溶剤紡糸法レーヨン等の再生セルロース、及びそれらの改質したもの（例えばカルボキシメチルセルロース、酢酸セルロース繊維等）等が挙げられる。
【００１１】
さらに、難燃性を有するセルロース系繊維は、リン系難燃性化合物で後加工されたセルロース系繊維や素材自体が難燃性を有するセルロース系繊維であることが好ましい。後加工による防炎加工は、綿（わた）、糸もしくは織物の状態で実施されるが、綿（わた）の状態で防炎加工すると、開繊し難いため、生産性、加工性を考慮すると、織物の状態で防炎加工することが好ましい。
【００１２】
リン系難燃性化合物とは、無機系のリン酸塩、ポリリン酸塩、ポリリン酸アミド、ポリリン酸カーバメイト、Ｎリンニトリルクロライド、有機系のリン酸エステル、チオリン酸エステル、ホスファイト型、ホスファート型、ホスフィン型(ホスホニウム型)、ホスフィンオキサイド型、リン酸アミド型、有機化縮合物などがあるが代表的な加工剤として、ＴＨＰＣ（Ｔｅｔｒａｋｉｓ Ｈｙｄｒｏｘｙ  Ｍｅｔｈｙｌ Ｐｈｏｓｐｏｎｉｕｍ Ｃｈｏｒｉｄｅ）、ＴＨＰＳ（Ｔｅｔｒａｋｉｓ Ｈｙｄｒｏｘｙ Mｅｔｈｙｌ  Ｐｈｏｓｐｏｎｉｕｍ Ｓｕｌｆｉｔｅ）、ＴＨＰＯＨ（Ｔｅｔｒａｋｉｓ Ｈｙｄｒｏｘｙ Ｍｅｔｈｙｌ Ｐｈｏｓｐｏｎｉｕｍ Ｈｙｄｒｏｘｉｄｅ）、Ｄｉａｌｋｙｌ Ｐｈｏｓｈｏｎ−Ｃａｒｂｏｎｉｃ Ａｃｉｄ Ａｍｉｄ Ｎ−Ｍｅｔｈｙｌｏｌ、Ｎ−Ｍｅｔｈｙｌｏｌ  Ｄｉｍｅｔｈｙｌ  Ｐｈｏｓｐｈｏｎｏｐｒｏｐｉｏｎａｍｉｄｅがあり、反応時にメチロール基を形成し、セルロース系繊維の水酸基（−ＯＨ）と反応して高い洗濯耐久性等を有することが出来る。
【００１３】
合成繊維マルチフィラメントは、ナイロン６、ナイロン６６、ナイロン４６等のポリアミド繊維、ポリエステル繊維等であるが、染色性（ピグメントの発生）の観点からポリエステル繊維、ポリアミド繊維、さらに、難燃性の観点から燃焼時に溶融し難いポリアミド繊維、磨耗性の観点からポリアミド繊維、ポリエステル繊維が好ましい。
【００１４】
難燃性を有するセルロース系繊維と合成繊維マルチフィラメントとの割合が重量比は、９０：１０〜９７：３であることが好ましく、合成繊維マルチフィラメントの割合が１０％を超えると、合成繊維フィラメントが繊維表面に多く出現するため、染色性、難燃性が不十分となり、風合いがかたくなる。特に、ポリアミド繊維の割合が１０％を超えると、洗濯耐久性（寸法安定性）が悪くなる。合成繊維マルチフィラメントの割合が３％未満の場合、織物（糸）の表面に、リン系難燃性加工物が付与され、難燃性を有する硬化したセルロース系繊維が多く出現し、ざらざらして優れた風合いや、磨耗性が非常に悪くなり、引裂強さが小さくなる。
【００１５】
セルロース系繊維と合成繊維マルチフィラメントを複合する複合紡績糸は、均一混合、群混合の複合構造からなる複合紡績糸を用いることが出来る。
【００１６】
セルロース系繊維と合成繊維マルチフィラメントを複合する均一混合複合糸の製造法は、電気開繊法であることが好ましい。電気開繊法とは、パーンに巻かれたマルチフィラメント糸が高電圧をかけられ、開繊装置により静電気力で開繊され、精紡機のフロントローラ前でドラフトされた短繊維束と重ね合わせて、撚掛けして製造する方法である。本発明の電気開繊法による複合紡績糸は、短繊維束に難燃性を有するセルロース系繊維、マルチフィラメント糸に合成繊維を使用した糸である。難燃性を有するセルロース系繊維は、耐磨耗性が悪くなることが知られており、複合紡績糸の部分的に最表層部や内層部、開繊した合成繊維マルチフィラメントで難燃性を付与するセルロース系繊維を保護して、磨耗性や風合いを改善した。
【００１７】
セルロース系繊維と合成繊維マルチフィラメントを複合する群混合の製造技術は、精紡績交撚法、ラップスピニング法等が用いられるが、例えば、精紡交撚法とは、精紡機に混合する２種の繊維束を合流させて通常のリング紡績と同様に加燃して複合糸を紡出する方法であり、複合紡績糸の最表層部に、合成繊維マルチフィラメントを多く配置しているため、で難燃性を付与するセルロース系繊維を保護して、磨耗性や風合いを改善した。
【００１８】
複合紡績糸の太さは、２０綿番手以上４０綿番手以下で、４０綿番手を超えると、引き裂き強さ等の力学物性が低下する恐れがあり、２０綿番手未満の場合、優れた風合いが得ることが出来ない。
【００１９】
複合紡績糸の撚数（撚係数）は、出来るだけ芯部に燃焼時の炎が伝わらないように、また、難燃剤を後加工処理されたセルロース系繊維は、繊維が硬くなり、風合いがざらざらするため、毛羽を抑制するために、出来るだけ、撚数（撚係数）が大きい強燃糸を用いることが好ましい。詳しくは、撚り係数が３．８以上、より好ましくは、４．０以上、さらに好ましくは、４．５以上である。
【００２０】
難燃性織物とは、上記複合紡績糸で製織した織物を最表層部に配置した一重織物もしくは多重織物であり、質量が１５０ｇ／ｍ２以上２５０ｇ／ｍ２以下、好ましくは１７０ｇ／ｍ２以上２００ｇ／ｍ２以下である。２５０ｇ／ｍ２を超えると風合いが硬くなり、屈曲磨耗性が低下して、重量負荷があるため、生理負担が増大し、１５０ｇ／ｍ２未満の場合、平面磨耗性、屈曲磨耗性が低下して、優れた難燃性、洗濯耐久性（寸法安定性）を得ることが出来ない。
【００２１】
難燃性織物を多重織物にした場合、最表層部の経糸及び／又は緯糸以外に、ＪＩＳ Ｋ−７２０１（１９９９）による酸素指数値（ＯＩ）が２５以上の難燃性を有する繊維を用いれば、難燃性を損なわないので、配置しても構わないが、着用感が損なわれないように、出来るだけ、短繊維（ステープル）を用いることが好ましいが、特に限定されるものではない。
【００２２】
難燃性織物の織組織は、特に限定されるものではなく、平組織、綾組織、朱子組織などが用いられ、エアージェットルーム、レピアルーム、プロジェクタイルルームなど公知の織機を用いて製造することが出来る。
【００２３】
難燃性織物の織密度は、燃焼時、炎が伝わり難く、また、燃焼性を有するセルロース系繊維（特にコットン）は、摩耗性が低下するため、出来るだけ高密度が好ましいが、特に限定されるものではない。
【００２４】
難燃性織物の難燃性能は、ＪＩＳ  Ｌ−１０９１（１９９２）  Ａ−４法、通産省の繊維品安全対策会議（昭和４８年）、及び難燃表示技術基準調査（昭和５０年）のとおり、炭化長が２５ｃｍ以上は易燃性、１５ｃｍを超え２５ｃｍ未満は可燃性、１５ｃｍ以下は難燃性であり、本発明は、炭化長１５ｃｍ以下の優れた難燃性を有することが出来る。
【００２５】
難燃性織物を製造する工程は、毛焼、糊抜き、精錬、漂白、シルケット、染色、整理（仕上）の工程が好ましく、柔軟性、染色性、磨耗性等を考慮して、液体アンモニア加工が施される。
【００２６】
近赤外線領域における迷彩効果を有する迷彩柄は、ライトグリーン、ダークグリーン、ブラウンとブラックであり、特に、近赤外線領域に用いられる染料は、建染染料、硫化染料であり、ＣＩ Ｖａｔ Ｙｅｌｌｏｗ ２、ＣＩ Ｖａｔ Ｙｅｌｌｏｗ ４８、ＣＩ Ｖａｔ Ｒｅｄ １０、ＣＩ Ｖａｔ Ｒｅｄ １５、ＣＩ Ｓｕｌｐｈｕｒ Ｂｌａｃｋ ６、ＣＩＳｕｐｈｕｒ Ｂｌａｃｋ １１、ＣＩ Ｖａｔ Ｂｌａｃｋ ８、ＣＩ Ｖａｔ Ｂｌａｃｋ１９、ＣＩ Ｖａｔ Ｂｌａｃｋ ２５、ＣＩ Ｖａｔ Ｇｒｅｅｎ １、ＣＩ Ｖａｔ Ｇｒｅｅｎ ９、ＣＩ Ｖａｔ Ｇｒｅｅｎ １３、ＣＩ Ｖａｔ Ｂｌｕｅ １４、ＣＩ Ｖａｔ Ｂｌｕｅ ２０、ＣＩ Ｖａｔ Ｂｌｕｅ ２５、ＣＩ Ｖａｔ Ｂｌｕｅ ６６、ＣＩ Ｖａｔ  Ｂｒｏｗｎ １、ＣＩ Ｖａｔ Ｏｒａｎｇｅ ２、ＣＩ Ｖａｔ Ｏｒａｎｇｅ ９等である。
【００２７】
近赤外反射率の設定は、７００〜１２００ｎｍの範囲で自然界の湿った土、草、乾燥土、日陰の樹葉、日射の樹葉の反射率に合わせて、これら反射率の混成によって迷彩服やテント、その他装備品の形状を崩したり、分断させて自然界に混和させるように調整されるものである。色別では、ブラックが最も低反射率に加工することができ、ブラウン、ダークグリーン、ライトグリーンの順で高い反射率のものに加工することができるものである。なお、近赤外反射率による迷彩柄は４段階に限定するものでなく、さらに多段階にすることにより、更に迷彩性能がよくなる。
【００２８】
難燃性織物を染色する染料は、建染染料、硫化染料、反応性染料、酸性染料等があるが、防炎加工を施すことによって、反応性染料、酸性染料は、変色や耐光堅牢度が悪くなるため、建染染料、硫化染料が用いられ、１５０ｇ／ｍ２未満の場合、近赤外線領域における迷彩効果を有する難燃性織物を得るために、染料の繊維単位重量あたりの含有量を多くする必要があるため、染色堅牢度特性（特に湿潤摩擦染色堅牢度）が悪くなる恐れがある。
【００２９】
また、用途に応じて、柔軟加工、防水加工、撥水・撥油加工、抗菌・防臭加工、吸水・吸汗加工、抗ピル加工、光反射加工、防汚加工等の機能加工が施すことが可能である。
【００３０】
代表的な仕上加工剤は、ポリウレタン系樹脂、アクリル系樹脂、シリコン系樹脂、エポキシ系樹脂、ポリアミド系樹脂、ポリエステル系樹脂、及びポリエチレン系樹脂等を挙げることが出来るが、単独使用でも良く、配合して使用することも可能である。このなかでも、耐薬品性等に優れるポリエチレン系樹脂が好ましい。
【００３１】
撥油性、及び撥水性を有するための加工剤は、金属塩撥水剤（たとえば、アルミニウム塩型、クロム塩型、ジルコニウム塩型、チタン塩型等）、反応性撥水剤（たとえば、エステル結合型撥水剤、エーテル結合型撥水剤等）等が挙げられるが、特に限定されないが、撥油性、及び撥水性を向上すると、風合いが硬くなるので、注意が必要である。
【００３２】
また、ユニホーム、作業服、及び防護服等の特殊用途で、要求される性能として、撥油性及び撥水性は、ＡＴＴＣＣ  Ｔｅｓｔ  Ｍｅｔｈｏｄ  １１８による撥油性が５級以上、ＪＩＳ  Ｌ−１０９２（１９９８）による撥水性が３級以上であることが好ましい。
【実施例】
【００３３】
次に、実施例及び比較例を用いて、本発明を具体的に説明するが、本発明はこれらの実施例によって制限されるものではない。尚、実施例、比較例に記載する評価は以下に示す方法である。
【００３４】
番手：ＪＩＳ Ｌ−１０９６（１９９９） ８．８  による。
【００３５】
質量：ＪＩＳ Ｌ−１０９６（１９９９） ８．４  による。
【００３６】
混率：ＪＩＳ  Ｌ−１０３０−１（１９９８） 及びＪＩＳ  Ｌ−１０３０−２（２００５）  による。
【００３７】
密度：ＪＩＳ  Ｌ−１０９６（１９９９） ８．６による。
【００３８】
燃焼性（炭化長）：ＪＩＳ  Ｌ−１０９１（１９９２） Ａ−４法  による。
【００３９】
セルロース系繊維（綿）に付与されたリン量（重量％）：モリブデン酸アンモニウム法による比色定量分析による。
【００４０】
染色性：被験者１０名によるイラツキ感の判定  ◎:優  ○:良  △:やや不良  ×:不良
【００４１】
風合い：被験者１０名によるざらざら感の判定  ◎:優  ○:良  △:やや不良  ×:不良
【００４２】
ポリアミド繊維であるナイロン６６（Ｔｙｐｅ−８８０；東洋紡績株式会社製)、スーピマ綿（Ｔｙｐｅ−ＤＰ；東洋紡績株式会社製)を用いて、表１及び表２に示す、番手、紡績方法を用いた紡績糸（撚係数＝４．５５）を得た。ただし、実施例７は、織物の２層目に表糸の１／４の割合で、４０／１綿番手（スーピマ綿）を用いて、リング精紡法による紡績糸（撚係数＝４．５５）を使用して、２重織物を作成した。次いで、常法でエアジェット織機を用いて製織し、２／１綾織物を得た。次いで、常法で、毛焼、糊抜、精錬、漂白、シルケット加工した。次いで、ＣＩ  Ｖａｔ  ｇｒｅｅｎ  ９  ５％ｏｗｆ、エレガントールＡＳ  ２．０ｇ／ｌ、クレワットＮ−２  ０．５ｇ／ｌ、苛性ソーダ（４０°  Ｂｅ）  １．６ｃｃ／ｌ、グルコース  ２．０／ｌｂ、染色条件２８℃で染浴を準備し、染料と助剤を分割投入し、１０分後、苛性ソーダ及びハイドロサルファイトを分割投入して５分間攪拌した後、１５分間で４５℃まで昇温し、さらに５分間で６０℃まで昇温させ、この状態で５０分間染色した。染色完了後、除冷して水洗した。次いで、過酸化水素、酢酸を併用した常法の酸化処理、ソーピング、湯洗を行い、発色を行った。
【００４３】
さらに、染色処理された織物をＮ−メチロールジメチルホスホノプロピオン酸アミドを有効成分とする（ＰｙｒｏｖａｔｅｘＣＰ  ｎｅｗ、Ｃｉｂａ  Ｓｐｅｃｉａｌｔｙ  Ｃｈｅｍｉｃａｌｓ  Ｋ．Ｋ．）４０％、塩化アンモニウム０．５％を含む水溶液に浸漬し、ウエットピックアップが６５％になるように絞り、乾燥・熱処理し、織物を得た（比較例３及び比較例４は本段の工程を２回実施した）。
【００４４】
さらに、織物を、アサヒガードＡＧ７１０５（明成化学株式会社製）５０ｇ／ｌ、プロミネートＢ８３０Ｗ２Ｘ（ジャパンコンポジット株式会社製）１０ｇ／ｌ、メイカテックスＨＰ６００（明成化学株式会社製）３０ｇ／ｌを含む水溶液に浸漬し、ウエットピックアップが５５％になるように絞り、乾燥（１４０℃×２５秒間）、キュアリング（１４０℃×６０秒間）処理し、撥水・撥油性を有する織物を得た。
【００４５】
【表１】
2008031618.tif 000002
【００４６】
【表２】
2008031618.tif 000003
【００４７】
実施例は、難燃性、染色性、風合いに優れている難燃性織物であるが、比較例は、難燃性、染色性、風合いをすべて満足する難燃性織物を有することが出来なかった。なお、実施例と比較例共に、ＪＩＳ  Ｌ−０８４１（１９９２）、ＪＩＳ  Ｌ−０８４２（１９８８）の堅牢度は、いずれも３級以上の良好な性能を示した。
【産業上の利用可能性】
【００４８】
本発明の難燃性織物は、難燃性を有するセルロース系繊維と合成繊維との割合が重量％比で、９０：１０〜９７：３の範囲である複合紡績糸を用いることによって、優れた難燃性、染色性、風合いを得ることが出来る。